REVENDICATIONS 1/ - Procédé de préparation d'une dispersion de particules métalliques dans une matrice, se présentant sous la forme d'une solution colloïdale, caractérisé en ce qu'il consiste - à utiliser un précurseur organométallique constitué par un complexe comprenant un ligand oléfinique ou acétylénique et un métal des groupes 6 à 11, zérovalent et/ou à liaison métal/carbone, - à utiliser une matrice cellulosique, - a mettre en solution le précurseur organométallique et la matrice cellulosique dans un solvant organique commun à ce précurseur et à cette matrice, - a faire agir sur la solution un gaz réducteur à l'égard du complexe métallique en vue de décomposer celui-ci en particules métalliques. 2/ - Procédé de préparation d'une dispersion de particules métalliques dans une matrice sous forme d'un film ou feuil solide, caractérisé en ce qu'il consiste - à utiliser un précurseur organométallique constitué par un complexe comprenant un ligand oléfinique ou acétylénique et un métal des groupes 6 à 11, zérovalent et/ou à liaison métal/carbone, - à utiliser une matrice cellulosique, - a mettre en solution le précurseur organométallique et la matrice cellulosique dans un solvant organique commun à ce précurseur et à cette matrice, - a faire agir sur la solution un gaz réducteur à l'égard du complexe métallique en vue de décomposer celui-ci en particules métalliques. - à réaliser une étape finale d'évaporation du solvant, la solution étant répartie sur un support. 3/ - Procédé selon l'une des revendications 1 ou 2, caractérisé en ce que l'on réalise la solution du précurseur et de la matrice de façon que le rapport pondéral métal/matrice sèche soit compris entre 1 % et 20 %. 4/ - Procédé selon l'une des revendications 1, 2 ou 3 pour préparer une dispersion de particules métalliques ayant une taille définie inférieure à 20 nanomètres, caractérisé en ce que l'on ajuste le rapport pondéral métal/matrice sèche entre 1 % et 20 % à une valeur fonction croissante de la taille des particules métalliques désirées. 5/ - Procédé selon la revendication 4, caractérisé en ce que l'on choisit une matrice cellulosique de polarité fonction décroissante de la taille des particules métalliques désirées. 6/ - Procédé selon l'une des revendications 1 à 5, caractérisé en ce que l'on utilise un complexe comprenant un ligand oléfinique ou acétylénique des familles suivantes cyclo-octadiène, cyclo-octatétraène, allyle, cyclopentadiènyle, dibenzylidéne acétone, acétylure. 7/ - Procédé selon l'une des revendications 1 à 6, caractérisé en ce que l'on utilise un complexe comprenant un ou plusieurs des métaux suivants ruthénium (valence zéro), palladium (valence O), platine (valence 0), cuivre (valence 1), rhodium (valence 1), iridium (valence 1), or (valence 1), argent (valence 1), chrome (valence 3), molybdène (valence 0, 3 ou 4), tungstène (valence 0, 3 ou 4). 8/ - Procédé selon les revendications 6 et 7 prises ensemble, caractérisé en ce que l'on utilise comme précurseur un des complexes organométalliques suivants ruthénium cyclo-octadiène cyclo-octatriène, palladium bisdibenzylidène acétone, platine bis-dibenzylidène acétone, cuivre cyclopentadiènyle tertiobutylisonitrile, rhodium cyclopentadiényle cyclo-octadiène, iridium cyclopentadiényle cyclo-octadiène, phényl ou tertiobutyl acétylure d'argent, phényl ou tertiobutyl acétylure d'or, chrome tris-allyle, dimolybdène tris cyclo-octatétraène, ditungstène tris cyclooctatétraène. 9/ - Procédé selon l'une des revendications 1 à 8, caractérisé en ce que l'on utilise une matrice cellulosique constituée par des esters de cellulose, en particulier acétate de cellulose, tri ou tétra nitrocellulose. 10/ - Procédé selon l'une des revendications 1 à 9, caractérisé en ce que l'on utilise comme solvant un éther, un alcool ou un mélange des deux, en particulier tétrahydrofurane, éther éthylique, méthanol ou éthanol. 11/ - Procédé selon l'une des revendications 1 à 10, caractérisé en ce que l'on met en solution le précurseur métallique et la matrice cellulosique dans le solvant sous atmosphère inerte. 12/ - Procédé selon l'une des revendications 1 à 11, caractérisé en ce que l'on fait agir sur la solution de l'hydrogène et/ou de l'oxyde de carbone pendant une durée inférieure à 2 heures. 13/ - Procédé selon la revendication 12, caractérisé en ce que l'on fait agir le gaz réducteur à température ambiante sous la forme d'un barbotage dans la solution ou d'une atmosphère dudit gaz surmontant la solution, avec agitation de la solution. 14/ - Solution colloïdale comprenant une dispersion métallique dans une matrice en présence d'un solvant, caractérisée par la présence de particules de métal pur, la taille desdites particules de métal inférieure à 20 nanomètres, le rapport pondéral métal/matrice sèche compris entre 1 % et 20 %, la nature cellulosique de la matrice. 15/ - Film ou feuil solide comprenant une dispersion métallique dans une matrice, caractérisé par la présence de particules de métal pur, la taille desdites particules de métal inférieure à 20 nanomètres, le rapport pondéral métal/matrice sèche compris entre 1 % et 20 %, la nature cellulosique de la matrice. 16/ - Solution colloïdale ou film ou feuil conforme à l'une des revendications 14 ou 15, caractérisé par la nature tétra nitrocellulosique de la matrice, le caractère sensiblement monodispersé de la dispersion.